(57)【要約】      （修正有）【課題】軽荷重用で、高周波においても十分な減衰が得られ、環境に優しい防振部材及び緩衝部材を提供する。【解決手段】軟質樹脂発泡一体ばねＳは、低反発ウレタンフォーム材１でウレタン発泡成形する際に、鋼材のばね体２を一体的に包みこんだものである。ばね体で荷重を支え、軟質樹脂発泡の粘性によって、単体でヒステリシスを持つ特殊ハイブリッドばねとして機能する。防振部材および緩衝部材として使用すれば、従来のゴムを使用したものに比べ、高い防振効果を得ることができる。圧縮速度に対して軟質樹脂発泡体の粘性が有効に働くため、防振部材および緩衝部材として使用した場合、良好な衝撃吸収性を発揮することができる。ばねが鋼材であるため再利用可能であり、且つ、ウレタンフォーム材は焼却した際に有毒ガスが発生しないため、廃棄した際にも、環境汚染物質の排出量が少ない。【選択図】図２
2011137531.tif 000002
【特許請求の範囲】
【請求項１】
軟質樹脂を発泡成形しながらばね体を一体化し、特に回復特性を遅くし              た軟質樹脂一体化ばね。
【発明の詳細な説明】
【技術分野】
【０００１】
この発明は軟質樹脂発泡一体化ばねに関し、防振部材および緩衝部材として使用されるものである。
【背景技術】
【０００２】
従来における防振部材および緩衝部材としては、ゴムを使用したもの、ガスやオイルを使用したダンパや、ばねに軟質樹脂を後加工にて巻いたものが知られている。ゴムを使用したものは良好な内部減衰性によって振動を弱めることができ、また、ガスやオイルを使用したダンパは手間がかからず大きなエネルギーを吸収することができるため、広く使用されている。また、軟質樹脂を巻いたばねについてはエネルギーの吸収力に限界があり前述二者に比べると汎用部品までには至っていない。
【０００３】
【特許文献１】特開２００９−１９７９３６
【発明の開示】
【発明が解決しようとする課題】
【０００４】
しかしながら、第一者にあってはゴムを使用しているため、廃棄焼却時に有毒ガスが発生する。また第一者は重荷重の場合、低周波での防振では向いているが、圧縮後の戻りは極めて早く、軽荷重の場合、高周波の防振には不向きである。また、第二者にあっては、ガスやオイルを使用しているため、廃棄分解時にこれらが環境に対する汚染物質となり、いずれにおいてもその廃棄処理に手間がかかるという不都合を有した。
【０００５】
さらに、第二者にあっては、ガスやオイルを使用していたため、その構造が複雑となるため、特に、ガスやオイルの漏れを防止するシール構造が必要となるため、生産コストが高額化にならざるを得ないという不都合を有した。
【０００６】
また第三者にあっては、変形量に限りがあるため防振特性にも限界がある。また、無発泡状態であるため、製品重量が重くなるという不都合を有した。
【０００７】
この発明の課題は軽荷重のもので、高周波においても十分な減衰が得られることと、環境に優しい防振部材および緩衝部材を提供する。
【課題を解決するための手段】
【０００８】
前記不都合を解消するために、発明者は、ばねの剛性および軟質樹脂発泡体の強い粘性に着目し鋭意研究した結果、この発明を完成させた。
この発明に係る軟質樹脂発泡一体化ばねは、軟質樹脂を発泡成形しながらばね体を一体化し、特に回復特性を遅くしたものである。
【発明の効果】
【０００９】
この発明に係る軟質樹脂発泡一体ばねにおいては、軟質樹脂を発泡成形しながらばね体を一体化し、特に回復特性を遅くしたものであるため、ばね体で荷重を支えた状態で、軟質樹脂発泡の粘性によってこのばね体の弾性力を吸収し、弾まない状態を維持することができる。即ち、単体でヒステリシスを持つ特殊ハイブリッドばねとして機能するものである。
【００１０】
ここで用いるばね体はテーパーコイルばね11（図11を参照のこと）で、このばねは初期ばね定数を極めて低く抑えることが可能であり、それに軟質樹脂を一体発泡することにより、軽荷重のものでもしっかりと受け止めることができ、またばねが圧縮されて沈み込むことによりばね定数が次第に高くなることによって、一体発泡ばねそのものが静的に硬いものになるため、低周波での振動を抑えることに有利となる。かつ高周波においても樹脂の粘性を活かし、効率よく振動を吸収することができるので、従来のゴム一体の問題点をクリアできる。本発明は前記の不都合をすべて解消する画期的な一体ばねである。また、テーパーコイルばねの代わりに、不等ピッチばね12（図12を参照のこと）でも同様の効果が期待できる。また用途によっては通常のストレートばねや円錐ばねでもよい。
【００１１】
よって、この軟質樹脂発泡一体ばねを防振部材および緩衝部材として使用すれば、従来のゴムを使用したものに比べ、高い防振効果を得ることができる。
【００１２】
また、図４及び図８に示すように、この軟質樹脂発泡一体ばねは、圧縮時において特に高い抵抗を示すものである。即ち、圧縮速度に対して軟質樹脂発泡体の粘性が有効に働くため、防振部材および緩衝部材として使用した場合、良好な衝撃吸収性を発揮することができる。
【００１３】
さらに、この発明に係る軟質樹脂発泡一体ばねにあっては、ばねが鋼材であるため再利用可能であり、且つ、ウレタンフォーム材は焼却した際に有毒ガスが発生しないため、廃棄した際にも、従来の防振部材と異なり、環境汚染物質の排出量が少なく、地球環境に配慮したものを提供することができる。
【００１４】
また、軟質樹脂発泡体を使用しているため、従来の無発泡のものと比較して変位量を大きくとることができ、より防振効果を発揮することができる。
【００１５】
また、軟質樹脂発泡体を使用しているため、従来の無発泡のものと比較して軽量化を図ることができる。
【発明を実施するための最良の形態】
【００１６】
この発明に係る軟質樹脂発泡一体ばねは、ばね単体において軟質樹脂発泡を施すものである。ここで使用するばね体は、テーパーコイルばねで、固定側を太く、圧縮側を細くした特殊ばねを使用したものである。また、不等ピッチばねでも同様の効果を効果が期待できる。用途によっては通常のコイルスプリングを使用してもよい。またばね体の形態は通常のストレートばね、円錐ばねを基本形態とするが、その用途によっては形を限定するものではない。また軟質樹脂発泡は発泡倍率を調整することによって発泡樹脂の粘性をコントロールすることができることから、設計仕様にあわせた粘性をセッティングすることが可能である。すなわち、軟質樹脂発泡を円錐台などの筒状に発泡成形しながらばね体（円錐状の）を一体的に包み込んだことに最も主要な特徴を有する。
【実施例】
【００１７】
以下、この発明の実施例を図面に基づいて説明する。
【００１８】
図１はこの発明に係る軟質樹脂発泡一体ばねの斜視図、図２は図１におけるII- II断面図、図３は第一実施例の比較データのグラフ、図４は第一実施例の基礎データのグラフ、図５は第一実施例の振動試験の装置を示した図、図６は第一実施例の振動試験結果のグラフ、図７は第二実施例の比較データのグラフ、図８は第二実施例の基礎データのグラフ、図９は第二実施例の振動試験結果のグラフ、図10は第三実施例の断面図、図11は第テーパーコイルばねの斜視図、図12は不等ピッチばねの斜視図である。
【００１９】
図１〜２において、Ｓはこの発明に係る軟質樹脂発泡一体ばねであり、円錐台をした筒状に形成されている。この軟質樹脂発泡一体ばねＳは、低反発ウレタンフォーム材（この発明の「軟質樹脂」に相当する。以下、「ウレタン材」と記す）１でウレタン発泡成形する際にばね体（円錐渦巻き状：以下、「コイルスプリング」と記す）２を一体的に包み込んだものであり、その上下方向は前記コイルスプリング２の伸縮方向に一致している。このため、この軟質樹脂発泡一体ばねＳは、図２において、Ａ矢印方向に伸縮する。この軟質樹脂発泡一体ばねＳは前記コイルスプリング２を前記ウレタン材１によって一定の厚さｔで包み込んだものであるため、その中心部には下方に向かって拡経している貫通孔３が形成される。この貫通孔３はあってもなくても良いし，また、全体形状は円錐台状に限らず、柱状であってもよい。
【００２０】
この軟質樹脂発泡一体ばねＳにおいて、前記ウレタン材１は、前記コイルスプリング２を付着した状態で包み込み、その優れた粘性によって前記コイルスプリング２の弾性を減衰する。即ち、この軟質樹脂発泡一体ばねＳにおいて、前記コイルスプリング２は荷重を支える部材として機能し、前記ウレタン材１は前記コイルスプリング２の弾性力をある程度無力化し且つ粘性を発揮する部材として機能するものである。前記ウレタン材１のみでは荷重を支えることはできないし、前記コイルスプリング２のみでは弾性力を無力化することはできない。
【００２１】
なお、ここで使用される軟質樹脂発泡体ウレタン材１とはポリオールとイソシアネートを攪拌し化学反応させ、ウレタン結合を形成させたものであり、又、コイルスプリング２とは鋼材でコイル状に形成されたスプリングである。
【００２２】
また、ウレタン発泡成形の方法は従来から使用されている部材を包み込む通常の方法を使用する。
【００２３】
この軟質樹脂発泡一体ばねの使用環境温度は−１０°Ｃ〜８０°Ｃの範囲であり、圧縮限度は製品の５０パーセント，耐久回数は（製品の５０パーセント圧縮時）は小（上径１０．４ｍｍ、下径２３．５ｍｍ、高さ２３ｍｍ）の場合１００万回、大（上径３１．８ｍｍ、下径６０．６ｍｍ、高さ６０ｍｍ）の場合６０万回である。また、使用場所は屋内又は筐体内で使用することが必要である。
【００２４】
この軟質樹脂発泡一体ばねＳは防振部材として、工場における機械の制御盤などの防振、研究所における精密電子機器などの防振、同防振を必要とする機材類の防振、一般家庭における戸当たり部の防音防振、エアコン室外機、洗濯機などの一般家電製品の防振、その他、航空機・鉄道・自動車などの輸送機器における防振を図る際に使用することができる。
【実施例１】
【００２５】
コイルスプリング２として、材質：ＳＷＰＢ，線径２．３ｍｍ，最大中心径：５０ｍｍ，最小中心径：２０ｍｍ，有効巻数：５巻，ばね定数；１．０８Ｎ／ｍｍ（５０パーセント圧縮時のばね定数は約０．９３Ｎ／ｍｍ），自由長さ；６０ｍｍのものを使用した。このコイルスプリング２の試験力（Ｎ）と変位（ｍｍ）との関係は図３のグラフに示されている。
【００２６】
また、ウレタン材２としては、低反発特殊ウレタンフォーム材（発泡倍率３倍、粘弾性率約８０パーセント）品を使用した。
【００２７】
この低反発特殊ウレタン材で前記コイルスプリングを一体的に包み込みながら、軟質樹脂発泡一体ばねＳを円錐台の筒状にウレタン発泡成形する。成形された軟質樹脂発泡一体ばねのウレタン厚ｔ（図２を参照のこと）は約１０ｍｍ、また、成形の際の圧縮速度は１００ｍｍ／ｍｉｎ、自由高さｈは６０ｍｍである。
【００２８】
このようにして成形された軟質樹脂発泡一体ばねにおける試験力（Ｎ）と変位（ｍｍ）との関係を図４のグラフに示した。５０パーセント圧縮時におけるばね定数は、増側において２．５０Ｎ／ｍｍ，減側において２．３６Ｎ／ｍｍ）であり、ヒステリシスは、０．２５Ｎ／ｍｍである。図３と比較して、ばね定数が大きくなるとともにヒステリシスを持つようになったのは、コイルスプリングを包み込んでいる低反発特殊ウレタンフォーム材の粘性の作用であると解される。
【００２９】
次に、この実施例１の軟質樹脂発泡一体ばねの振動試験を図５に示す装置によっておこなった。
【００３０】
振動試験は、図５に示すように、テーブル５を４個の軟質樹脂発泡一体ばねに載置する。そして、約１１Ｋｇの錘６を載せた状態でおこなう。振動条件として、掃引モード：直線掃引，掃引方向：順方向から逆方向，掃引速度：１０．０ｍｉｎ／ｓｉｎｇｌｅ−ｓｗｅｅｐ，周波数範囲；５．００〜３００．００Ｈｚ，加速度；５．０ｍ／Ｓ２を採用した。
【００３１】
振動試験結果を図６のグラフに示す。２７．５Ｈｚ時に振動を１０分の１に、１００Ｈｚ以上の時に振動を１００分の１に低減することが判明した。この結果、２７．５Ｈｚ以上の振動に対して、防振部材として使用することができる。
【００３２】
なお、この場合、防振を必要とする物の重さによって、ウレタンフォーム材で包み込むスプリングばねの仕様を変更することによって、同等の防振性能が得られ、さまざまな用途に対応することができる。
【実施例２】
【００３３】
コイルスプリング２として、材質：ＳＷＰＢ，線径０．６ｍｍ，最大中心径：１８ｍｍ，最小中心径；６ｍｍ，有効巻数：５巻，ばね定数；０．２０Ｎ／ｍｍ（５０パーセント圧縮時のばね定数は約０．２０Ｎ／ｍｍ），自由高さ：２１ｍｍのものを使用した。このコイルスプリング２の試験力（Ｎ）と変位（ｍｍ）との関係は図７のグラフに示されている。
【００３４】
また、ウレタン材２としては、低反発特殊ウレタンフォーム材（発泡倍率３倍、粘弾性率約８０パーセント）品を使用した。
【００３５】
この低反発特殊ウレタンフォーム材で、前記コイルスプリングを一体的に包み込みながら、軟質樹脂発泡一体ばねＳを円錐台の筒状にウレタン発泡成形する。成形された軟質樹脂発泡一体ばねのウレタン厚ｔ（図２を参照のこと）は約５ｍｍ、また、成形の際の圧縮速度は５０ｍｍ／ｍｉｎ，自由高さｈは２１ｍｍである。
【００３６】
このようにして成形された軟質樹脂発泡一体ばねにおける試験力（Ｎ）と変位（ｍｍ）との関係を図８のグラフに示した。５０パーセント圧縮時におけるばね定数は、増側において２．５０Ｎ／ｍｍ，減側において２．３６Ｎ／ｍｍ）であり、ヒステリシスは、０．２５Ｎ／ｍｍである。図７と比較して、ばね定数が大きくなるとともにヒステリシスを持つようになったのは、コイルスプリングを包み込んでいる低反発特殊ウレタンフォーム材の粘性の作用であると解される。
【００３７】
次に、この実施例２の軟質樹脂発泡一体ばねの振動試験結果をおこなった。
【００３８】
振動試験は実施例１の場合と同じ装置を使用した（図５を参照のこと）。
そして、約４Ｋｇの錘を載せた状態でおこなう。振動条件は実施例１の場合と同様である。
【００３９】
振動試験結果を図９のグラフに示す。５０Ｈｚ時に振動を１０分の１に、１００Ｈｚ時に振動を２０分の１に、２００Ｈｚ時に振動を１００分の１に低減することが判明した。この結果、５０Ｈｚ以上の振動に対して、防振部材として使用することができる。
【００４０】
なお、この場合、防振を必要とする物の重さによって、ウレタンフォーム材で包み込むスプリングばねの仕様を変更することによって、同等の防振性能が得られ、さまざまな用途に対応することができる。
【実施例３】
【００４１】
図１０は第三実施例を示したものである。この発明に係る軟質樹脂発泡一体ばねは通常のコイルスプリング同様にばね座に設置して使用されるものであるが、この図に示すようにスプリングばね２をウレタン材１で包み込む際に、ワッシャ７をスプリングばね２に掛け止めした状態で同時に包み込み、このワッシャ７にボルト８を貫通し、取付部材９にナット１０止めすることもできる。
【産業上の利用可能性】
【００４２】
この発明に係る軟質樹脂発泡一体ばねは、単体でヒステリシスを持つ特殊ハイブリッドばねとして機能し、圧縮時において特に高い抵抗を示すため防振部材として使用した場合、良好な衝撃吸収性を発揮することができる。
【００４３】
さらに、この発明に係る軟質樹脂発泡一体ばねにあっては、コイルスプリングが鋼材であるため再利用可能であり、且つ、ウレタンフォーム材は焼却した際に有毒ガスが発生しないため、廃棄した際にも、従来の防振部材と異なり、環境汚染物質の排出量が少なく、地球環境に配慮されている。
【００４４】
よって、産業上の利用可能性は極めて高いものである。
【図面の簡単な説明】
【００４５】
【図１】図１はこの発明に係る軟質樹脂発泡一体ばねの斜視図である。
【図２】図２は同側面図である。
【図３】図３は第一実施例の比較データのグラフである。
【図４】図４は第一実施例の基礎データのグラフである。
【図５】図５は第一実施例の振動試験の装置を示した図である。
【図６】図６は第一実施例の振動試験結果のグラフである。
【図７】図７は第二実施例の比較データのグラフである。
【図８】図８は第二実施例の基礎データのグラフである。
【図９】図９は第二実施例の振動試験結果のグラフである。
【図１０】図１０は第三実施例の断面図である。
【図１１】図１１はテーパーコイルばねの斜視図である。
【図１２】図１２は不等ピッチばねの斜視図である。
【符号の説明】
【００４６】
Ｓ  …  軟質樹脂発泡一体ばね
Ａ  …  軟質樹脂発泡一体ばねの伸縮方向
ｔ  …  軟質樹脂発泡一体ばねの厚さ
ｈ  …  軟質樹脂発泡一体ばねの高さ
１  …  軟質樹脂発泡体
２  …  ばね
３  …  貫通孔
５  …  テーブル
６  …  錘
７  …  ワッシャ
８  …  ボルト
９  …  取付部材
１０  …  ナット
１１  …  テーパーコイルばね
１２  …  不等ピッチばね
【図１】
2011137531.tif 000003
【図２】
2011137531.tif 000004
【図３】
2011137531.tif 000005
【図４】
2011137531.tif 000006
【図５】
2011137531.tif 000007
【図６】
2011137531.tif 000008
【図７】
2011137531.tif 000009
【図８】
2011137531.tif 000010
【図９】
2011137531.tif 000011
【図１０】
2011137531.tif 000012
【図１１】
2011137531.tif 000013
【図１２】
2011137531.tif 000014